(57)【要約】【課題】被処理物に水溶性処理液を塗布し、被処理物と水溶性処理液との化学反応により、被処理物表面に皮膜を生成させる際に、安定して所要の皮膜量を生成できるようにする。【解決手段】被処理物に水溶性処理液を塗布し、被処理物と水溶性処理液との化学反応により被処理物表面に皮膜を生成させる表面処理物の製造方法において、被処理物に予め処理液の成分濃度が既知の処理液を塗布し、該処理物上の処理液中の水分量を計測し、水分量の計測値によって被処理物に塗布する処理液量を制御する。【選択図】    図１
2006255687.tif 000002
【特許請求の範囲】
【請求項１】
被処理物に水溶性処理液を塗布し、被処理物と水溶性処理液との化学反応により被処理物表面に皮膜を生成させる表面処理物の製造方法において、被処理物に予め処理液の成分濃度が既知の処理液を塗布し、該処理物上の処理液中の水分量を計測し、水分量の計測値によって被処理物に塗布する処理液量を制御することを特徴とする表面処理物の製造方法。
【請求項２】
連続的に走行する被処理物に塗布した水溶性処理液の塗布量、被処理物の走行速度および被処理物表面に生成する皮膜量との関係を求めて、この関係及び被処理物上の処理液中の水分量の計測値に基いて被処理物に塗布する処理液量を制御することを特徴とする請求項１に記載の表面処理物の製造方法。
【請求項３】
処理液の塗布を絞りロールで行い、処理液量の制御を絞りロールの押付圧制御によって行なうことを特徴とする請求項１または２に記載の表面処理物の製造方法。
【請求項４】
被処理物が帯状体であり、該帯状体の幅方向の複数点の処理液の水分量を各々計測し、水分量の計測値によって帯状体幅方向の塗布液量を制御することを特徴とする請求項１〜３のうちのいずれかの項に記載の表面処理物の製造方法。
【請求項５】
フィルター型赤外吸収方式の装置によって処理液の水分量を計測することを特徴とする請求項１〜４のうちのいずれかの項に記載の表面処理物の製造方法。
【請求項６】
被処理物が金属帯であることを特徴とする請求項１〜５のうちのいずれかの項に記載の表面処理物の製造方法。
【請求項７】
金属帯が亜鉛めっき鋼板であり、その表面に生成させる皮膜が亜鉛系酸化物であることを特徴とする請求項６に記載の表面処理物の製造方法。
【発明の詳細な説明】
【技術分野】
【０００１】
本発明は、被処理物に水溶性処理液を塗布し、被処理物と水溶性処理液との化学反応により、被処理物表面に皮膜を生成させる表面処理物の製造方法において、所定の皮膜量を安定して得る技術に関するものである。
【背景技術】
【０００２】
例えば、鉄鋼、半導体、ディスプレーなどの製品分野では厚さ数１０〜数１００ｎｍの表層皮膜が製品特性の支配因子になっている場合がある。鉄鋼製品分野でこのような表層の極薄膜が関係する製品特性の一つにプレス成形性がある。自動車や家電製品に使用される鋼板には、近年、高耐食性の観点から亜鉛系のめっきが施される場合が多いが、亜鉛系めっき鋼板をプレス加工して難成形部品を製造する場合、加工の厳しい部位で鋼板のプレス割れが起こりやすいという問題がある。この亜鉛系めっき鋼板のプレス成形性をプレス時に高粘度の潤滑油を使用することで改善する方法が知られているが、この方法では脱脂工程を強化しないと化成処理や塗装などの後工程でムラが発生するという問題がある。
【０００３】
このような後工程での懸念が少ない方法として、めっき層の表面にプレス成形時の摺動特性に優れる酸化物皮膜を形成させる方法が知られている。例えば、特許文献１〜３には、亜鉛系めっき鋼板の表面に電解処理、浸漬処理、塗布酸化処理、または加熱処理を施すことにより、亜鉛酸化物を主体とする酸化膜を形成させて溶接性または加工性を向上させる技術が開示されている。特許文献４には、亜鉛系めっき鋼板の表面にリン酸ナトリウム５〜６０ｇ／Ｌを含みｐＨ２〜６の水溶液にめっき鋼板を浸漬するか、電解処理を行うか、または、上記水溶液を塗布することにより、リン酸化物を主体とする酸化膜を形成して、プレス成形性及び化成処理性を向上させる技術が開示されている。特許文献５には、亜鉛系めっき鋼板の表面に電解処理、浸漬処理、塗布処理、塗布酸化処理、または加熱処理により、Ｎｉ酸化物を生成させることにより、プレス成形性および化成処理性を向上させる技術が開示されている。
【０００４】
このような処理では、酸化物量が重要であり、めっき表面に所要の酸化物量を安定して生成させる必要がある。酸化物を生成させる手法として、鋼板と水溶性処理液との化学反応により、鋼板表面に酸化物を生成させる処理がある。この処理においては、酸化物の生成量は、反応速度、反応時間によって決定される。
【０００５】
水溶性処理液の塗布方法として、処理液をロールコーターで一定量塗布したり、処理液を塗布後、ロールで絞ったり、ガスワイピングノズルから加圧気体を吹き付けてガスワイピングするなどによって、処理液を一定量にする塗布した後鋼板と水溶性処理液との化学反応により、鋼板表面に酸化物を生成させる処理方式がある。この方式では、鋼板表面に酸化物を生成させた後、未反応の水溶性処理液を水洗除去して所要の酸化物を生成させる。反応時間は、処理液が鋼板と接触している時間に支配される。反応速度は、処理液温度、処理液濃度等に支配される。通常のプロセスラインは、鋼板サイズに対応して鋼板走行速度が変わることが多く、これに起因して皮膜生成量が変動する。処理液温度、処理液濃度を調整することで皮膜生成量を制御することが可能であるが、これらの条件変更は応答性に劣るため、皮膜生成量の変動が大きくなるという問題がある。
【０００６】
鋼板上の皮膜厚を測定する方法が種々知られている。例えば、蛍光Ｘ線分析法（以下ＸＲＦ法と略記）がある。このＸＲＦ法はＸ線を皮膜が形成された鋼板に照射し、皮膜成分の元素から発生する蛍光Ｘ線強度を測定することで皮膜厚さを測定する方法である。この方法は、Ｚｎ、Ｎｉ、Ｃｒなどの重元素と呼ばれる原子番号の大きな元素には比較的簡単に適用できるが、軽元素と呼ばれる原子番号の小さな、特に水溶液の構成元素であるＨ、Ｏなどは、以下の理由で適用が困難である。
（１）軽元素の蛍光Ｘ線発生効率は、重元素に比べると桁違いに小さいため、前述の処理液量測定には適用できない。
（２）軽元素の蛍光Ｘ線波長は大気による吸収が大きく、高真空中での測定が必須であり、製造ラインにこのような高真空を保つことは無理である。
【０００７】
このような欠点を補うことを目的として、Ｘ線技術を応用した技術がある。しかしながら、Ｘ線技術を利用する方法は、処理液が数分間も保持され、かつ処理液量が多い場合には適用できるが、処理液の保持時間が短い場合あるいは処理液が微量の場合には適用することはできない。
【０００８】
鋼板上の皮膜を測定する方法としては、Ｘ線技術以外にも、光干渉法を用いた技術、超音波を用いた技術が提案されている。しかし、光干渉法による技術は、下地表面が凸凹を有する場合、綺麗な干渉が得られないため、また超音波法による技術は超音波探触子を試料に接触する必要があるため、これらの技術は、走行中の鋼板表面で被処理物と水溶性処理液との化学反応により被処理物表面に皮膜を生成させる処理における処理液量測定には適用できない。
【０００９】
また、処理液が水溶液または水溶液に分散物が分散した溶液の場合、フィルター式赤外吸収方式によって水分量を測定する技術がある。この手法は、近赤外領域での特定波長の光が水に吸収されることを利用した分析方法である。つまり、赤外光を被測定物に照射し、該被測定物から反射した光を、水に吸収される波長の光を通過するフィルターおよび水に吸収されない波長の光を通過するフィルターを通し、通過した光の強度を測定することによって水による光の吸収量を計測し水分量を分析する手法である。この手法は、応答性に優れ、容易な装置構成で実現できることから、多くの製造プロセスで使用されている（例えば特許文献６〜１０参照）。これらは、製造プロセスにおける水分そのものを測定するもの、または、特許文献１０が対象とする電磁鋼板絶縁皮膜のように塗料を加熱乾燥して水溶液等を除去することで処理液中の加熱残分からなる皮膜を形成するプロセスを対象とするもので、走行中の鋼板表面で被処理物と水溶性処理液との化学反応により被処理物表面に皮膜を生成させる処理方法を対象とするものはない。
【特許文献１】特開昭５３−６０３３２号公報
【特許文献２】特開平２−１９０４８３号公報
【特許文献３】特開２００４−３００４号公報
【特許文献４】特開平４−８８１９６号公報
【特許文献５】特開平３−１９１０９３号公報
【特許文献６】特開平３−１１５８３８号公報
【特許文献７】特開２００４−２０１９２号公報
【特許文献８】特開２００３−１５６４３７号公報
【特許文献９】特開平４−４８９６７号公報
【特許文献１０】特開平３−１７７５７８号公報
【発明の開示】
【発明が解決しようとする課題】
【００１０】
以上のように、前述の先行技術には、本願が目的とする水溶性処理液を塗布し、鋼板と水溶性処理液との化学反応により、鋼板表面に皮膜を生成させる処理を対象とし、この処理における皮膜生成量の変動を低減させる技術は存在しない。
【００１１】
また、製品特性を鋼板板幅方向で均一とするためには、皮膜生成量は鋼板幅方向の変動が少ないことが好ましい。前述の先行技術には、鋼板幅方向での皮膜を均一に生成させることを考慮した技術はない。
【００１２】
本発明の課題は、前述の問題点を考慮し、被処理物に水溶性処理液を塗布し、被処理物と水溶性処理液との化学反応により、被処理物表面に皮膜を生成させる際に、安定して所要の皮膜量を生成でき、また被処理物が帯状体である場合、その幅方向の皮膜生成量を均一にできる表面処理物の製造方法を提供することである。
【課題を解決するための手段】
【００１３】
被処理物に水溶性処理液を塗布し、被処理物と水溶性処理液との化学反応により被処理物表面に皮膜を生成させる処理では、処理液濃度、処理液温度、処理時間などを制御することで皮膜生成量が制御されている。本発明者らは、被処理物と水溶性処理液との化学反応により被処理物表面に皮膜を生成させる処理を行ったところ、鋼板上の処理液量と生成する皮膜量の間によい対応関係があることを見出した。本発明はこの知見に基くものである。
【００１４】
上記課題を解決する本発明の手段は次のとおりである。
【００１５】
第１発明は、被処理物に水溶性処理液を塗布し、被処理物と水溶性処理液との化学反応により被処理物表面に皮膜を生成させる表面処理物の製造方法において、被処理物に予め処理液の成分濃度が既知の処理液を塗布し、該処理物上の処理液中の水分量を計測し、水分量の計測値によって被処理物に塗布する処理液量を制御することを特徴とする表面処理物の製造方法である。
【００１６】
第２発明は、第１発明において、連続的に走行する被処理物に塗布した水溶性処理液の塗布量、被処理物の走行速度および被処理物表面に生成する皮膜量との関係を求めて、この関係及び被処理物上の処理液中の水分量の計測値に基いて被処理物に塗布する処理液量を制御することを特徴とする表面処理物の製造方法である。
【００１７】
第３発明は、第１または第２発明において、処理液の塗布を絞りロールで行い、処理液量の制御を絞りロールの押付圧制御によって行うことを特徴とする表面処理物の製造方法である。
【００１８】
第４発明は、第１〜第３発明において、被処理物が帯状体であり、該帯状体の幅方向の複数点の処理液の水分量を各々計測し、水分量の計測値によって帯状体幅方向の塗布液量を制御することを特徴とする表面処理物の製造方法である。
【００１９】
第５発明は、第１〜第４発明において、フィルター型赤外吸収方式の装置によって処理液の水分量を計測することを特徴とする表面処理物の製造方法である。
【００２０】
第６発明は、第１〜第５発明において、被処理物が金属帯であることを特徴とする表面処理物の製造方法である。
【００２１】
第７発明は、第６発明において、金属帯が亜鉛めっき鋼板であり、その表面に生成させる皮膜が亜鉛系酸化物であることを特徴とする表面処理物の製造方である法。
【発明の効果】
【００２２】
本発明によれば、被処理物表面の処理液の水分量をオンライン分析し、その結果に基き、塗布する処理液量を制御することで、皮膜生成量の変動を低減し、所要皮膜量を有する表面処理鋼板を安定製造できる。
【発明を実施するための最良の形態】
【００２３】
前記したとおり、被処理物に水溶性処理液を塗布し、被処理物と水溶性処理液との化学反応により被処理物表面に皮膜を生成させる処理では、処理液濃度、処理液温度、処理時間などを制御することで皮膜生成量が制御されていた。そのため、制御の応答性に劣る問題があった。
【００２４】
本発明者らは、被処理物と水溶性処理液との化学反応により被処理物表面に皮膜を生成させる処理をロール塗布で行ったところ、鋼板上の処理液の塗布量と生成する皮膜量の間によい対応関係があることを見出した。塗布した処理液を加熱乾燥させて皮膜を形成する、いわゆる塗布型皮膜形成処理においては、処理液の塗布量と生成する皮膜量の間によい対応関係（比例関係）があることは知られていたが、被処理物と水溶性処理液との化学反応により被処理物表面に皮膜を生成させる処理において、前述のような関係のあることは本発明者らが初めて見出した事項である。本発明はこの知見に基くものである。
【００２５】
以下、合金化溶融亜鉛めっき鋼板に、絞りロールでめっき皮膜と水溶性処理液との化学反応により、亜鉛系酸化物を生成させる表面改質用の水溶性処理液である酢酸ナトリウム２０ｇ／リットルを添加したｐＨ：２．０、液温：５０℃の硫酸酸性水溶液を塗布し、めっき表面にめっき皮膜と水溶性処理液との化学反応により亜鉛系酸化物からなる皮膜を形成する反応を生じている際中に、鋼板表面の処理液量を測定した実験結果を例に挙げて、本発明の実施の形態を具体的に説明する。
【００２６】
図１は、処理液量測定実験を説明する模式図である。図１（ａ）に示すように、処理液４が保持された処理液槽７に合金化溶融亜鉛めっき鋼板６を浸漬する。次いで、合金化溶融亜鉛めっき鋼板６を取り出し、ただちに図１（ｂ）に示すように、絞りロール５を通過させ、通板直後の合金化溶融亜鉛めっき鋼板６表面の処理液量を水分計１によって計測した。水分計は、フィルター型赤外吸収方式の水分計測装置を使用した（以下、この水分計測装置を、「赤外水分計」、または単に「水分計」と記載する。）。絞りロール５のロールギャップＡを３段階（広、中、狭）に変化させることで塗布する処理液量を３水準（厚、中、薄）変化させた。
【００２７】
ロールギャップと赤外水分計による計測値の関係を図２に示す。図２より明らかなように、赤外水分計の計測値は、ロールギャップ設定値の３段階に対応して変化していることがわかる。ロールギャップを狭くすれば、鋼板上に存在する処理液は絞りロールによってより絞られるために、鋼板表面の処理液量が減少し、逆にロールギャップを広くすると処理液量は増加する。従って、赤外水分計の計測値は、絞りロール通過後に鋼板の表面に存在する処理液量に応じて変化していることがわかる。
【００２８】
さらに、赤外水分計による測定結果と、実水分量の関係を調べた。具体的には、精密電子天秤に板厚０．８ｍｍ×４０ｍｍφの合金化溶融亜鉛めっき鋼板試料を設置し、該鋼板上の全面に所定量の処理溶液をピペットで塗布し、該試料全面の水分量を赤外水分計で測定した。処理溶液の膜厚は、電子天秤で得られた重量から換算した。処理溶液の膜厚と水分計の計測値の関係を図３に示す。処理液の膜厚が０〜４０μｍの間で両者に良い対応関係があり、処理溶液の膜厚を赤外水分計で精度良く測定できることがわかる。
【００２９】
そこで、図１の実験装置を用いて、合金化溶融亜鉛めっき鋼板に同一通板速度でロールギャップを変えて前述の表面改質用処理液を塗布し、めっき表面にめっき皮膜と水溶性処理液との化学反応により、亜鉛系酸化物を生成させた後、水洗乾燥を行う実験を行い、絞りロール直後の鋼板表面の処理液の水分量と水洗乾燥後の酸化物の膜厚を調査した。水分量は赤外水分計で測定し、酸化膜厚はＸＲＦ法で測定した。調査結果を図４に示す。図４より処理液の水分量と酸化膜厚の間によい対応関係があることがわかる。
【００３０】
酸化物生成量は、反応時間によっても変わる。そこで、図１の実験装置で、合金化溶融亜鉛めっき鋼板に、通板速度及びロールギャップを変えて前述の表面改質用処理液を塗布した後水洗乾燥を行う実験を行い、絞りロール直後の鋼板表面の処理液の水分量、反応時間、及び水洗乾燥後における酸化物膜厚を調査した。反応時間は、絞りロール通過後水洗までの時間である。図５は、この調査で得られた絞りロール出側における処理液の水分量、反応時間及び生成した酸化膜厚の関係を示す。
【００３１】
以上の結果から、めっき表面に生成する酸化膜厚は、塗布された処理液の水分量（水分計による水分計測値）及び反応時間との間によい対応関係があること、また塗布された処理液の水分量は絞りロールのロールギャップとよい対応関係があることがわかる。この関係を用いて、ロールギャップを設定し、また塗布された処理液の水分量を計測し、計測結果に基いてロールギャップを調整することで、鋼板表面に所要の膜厚の酸化物を安定生成させることができる。
【００３２】
反応時間は、鋼板通板速度に対応して決まる。図５から、生成させる酸化膜厚の基準値（Ｍｓ）、及び鋼板通板速度Ｌｓに対応する反応時間ｔｓに基いて、塗布する処理液の水分量の設定値Ｗｓを決定し、また、図２から前記水分量の設定値Ｗｓに対応する絞りロールのロールギャップＧｓを決定する。ロールギャップの調整は絞りロールの圧下力を調整して行う。また、図２から、ロールギャップを変えたときのロールギャップの変化量ΔＧに対する塗布される処理液の水分量変化（水分計での水分計測値の変化量）ΔＷの関係を求めておく。ΔＷは図２の特性曲線の勾配から求められる。
【００３３】
鋼板通板速度をＬｓ、ロールギャップをＧｓに設定して処理液を塗布し、塗布した処理液の水分量Ｗｍを水分計で計測する。計測水分量Ｗｍと設定水分量Ｗｓに差がある場合、その差を解消するようにロールギャップを調整する。例えば、計測水分量Ｗｍと設定水分量Ｗｓの差がΔＷｍである場合、ロールギャップ調整量ΔＧｍを、ΔＧｍ＝（Ｗｍ−Ｗｓ）×ΔＧ／ΔＷに基き演算して求め、前記で求めたΔＧに基き、ロールギャップをＧｓからＧｓ＋ΔＧｍへ調整する。ロールギャップの調整は応答性に優れるので、処理液の塗布量を所要の塗布量に迅速に調整でき、それによって、所要膜厚の酸化物を安定製造できる。
【００３４】
ここで、水分計の設定値Ｗｓは、酸化膜厚の目標値Ｍｏに対応する水分計の指示値Ｗｏを採用することで生成する酸化膜厚の変動を小さくすることができる。
【００３５】
また、酸化膜厚に目標範囲Ｍｍｉｎ〜Ｍｍａｘを設け、水分計の設定値Ｗｓとして下限値Ｍｍｉｎ、上限値Ｍｍａｘの各々に対応する水分計の指示値Ｗｍｉｎ、Ｗｍａｘを採用し、水分計の計測値がＷｍｉｎを下回った場合、水分計の計測値がＷｍｉｎ以上になるようにロールギャップを調整し、水分計の計測値がＷｍａｘを上回った場合、水分計の計測値がＷｍａｘ以下になるようにロールギャップを調整することもできる。
【００３６】
特許文献１０は、いわゆる塗布型皮膜形成処理を対象とするもので、形成される皮膜厚は塗布される塗料中の水分量に比例する。塗布された塗料の水分量をｘ、形成される皮膜厚をｙとすると、両者は概ね、ｙ＝ａｘで関係づけられる。塗料は原板の電磁鋼帯と反応することがなく、また通板速度が変化しても形成される皮膜厚は同じである。これに対して、本発明は、図４に示されるように、処理液の水分量と生成する皮膜量は比例関係がなく、また皮膜生成量は、反応時間、すなわち通板速度の影響を受ける。したがって、本願発明における製膜メカニズムと特許文献１０の製膜メカニズムは本質的に異なる。したがって、特許文献１０等に、塗料中の水分量を計測し、その結果に基づいて、塗料の塗布量を制御することが記載されていたとしても、処理液の塗布量、反応時間（通板速度）によって皮膜生成量が異なる本発明の表面処理鋼板の製造方法において、安定して所要の皮膜量を生成させる観点から、塗布された処理液中の水分量を計測し、水分量の計測値によって鋼板に塗布する処理液量を制御することは想到されない。
【００３７】
皮膜生成量は鋼板幅方向で均一であることが好ましい。鋼板幅方向の処理液の水分量分布を均一にすることで、鋼板幅方向の皮膜生成量の分布を均一にできる。赤外水分計を鋼板幅方向に走査させて鋼板幅方向の複数位置の処理液水分量を計測することで、鋼板幅方向の水分の分布状況を知ることができる。例えば、幅方向両端部近傍部分及び幅方向中央の３点の処理液水分量を計測することで、鋼板幅方向の水分の分布状況を知ることができる。また、絞りロールの圧下力を幅方向両側で独立に調整可能とし、絞りロール両側の圧下力の差と、それに対応する幅方向両端部近傍部分の水分量の差との関係を求めておくことにより、測定した幅方向両端部近傍部分の水分量の差に基いて、その差を解消するように絞りロールの圧下力を調整することで、鋼板幅方向の皮膜生成量の分布を均一にできる。
【００３８】
本発明が対象とする処理液は前述の処理液に限定されない。成分組成が既知である処理液について、塗布された処理液の水分量（すなわち水分計による計測値）、反応時間及び酸化物生成量の関係を調査して求め、この関係を用いることで、前記と同様にして処理液を塗布することで、鋼板表面に所要の膜厚の皮膜を安定生成させることができる。
【実施例１】
【００３９】
以下、本発明を実施例により具体的に説明する。図６は本実施例に使用した処理ラインの要部を示す概略図である。
【００４０】
合金化溶融亜鉛めっき鋼板６は、酢酸ナトリウム２０ｇ／リットルを添加したｐＨ：２．０、液温：５０℃の硫酸酸性水溶液（以下、処理溶液と記す）４が保持された処理溶液槽７に保持された処理溶液４内に侵入し、出口に配置された絞りロール５を通過させることで、亜鉛めっき鋼板６表面に所定量の処理溶液が塗布される。さらに、鋼板６は、所定距離走行後、洗浄溶液８が保たれた洗浄槽９、乾燥装置１０に順次通板される。絞りロール５から洗浄槽９の間で、亜鉛めっき鋼板６表面は、付着している処理溶液４との化学反応によって酸化物層が生成されて表面改質される。洗浄槽９で洗浄されることで、処理液との反応は終了し、乾燥装置１０で乾燥して所要の表面改質皮膜が形成される。ロールギャップ制御装置３によって、絞りロール５は、操作側、駆動側のロールギャップを独立に制御することが可能である。
【００４１】
演算装置２には、赤外水分計１で計測する水分量の計測値、鋼板走行速度と洗浄槽９、乾燥装置１０で水洗乾燥後の皮膜生成量の関係、絞りロール５の圧下力と処理液の水分量の関係、及び絞りロール５の両側の圧下力差に対応する幅方向処理液量分布の不均一の程度（幅方向両端部近傍部分の水分量の差）の関係が、各々入力されている。
【００４２】
赤外水分計１は板幅方向トラバース装置（図示せず）によって板幅方向に走査させながら合金化溶融亜鉛めっき鋼板６上の水分量を計測できるようにした。演算装置２は、鋼板６の長手方向とともに板幅方向での水分量の計測結果とその平均値と、予め設定している水分量との較差からロールギャップの設定値を演算できるようにした。
【００４３】
本発明法では、前記処理において、赤外水分計１によって反応中の処理液の水分量を計測する。計測された処理液の水分量が予め設定された設定値と異なる場合、演算装置２は、絞りロールで塗布する処理液の水分量を設定値に近づけるように、ロールギャップ制御装置３に指令を出す。ロールギャップ制御装置３は、該指令によって絞りロール５のロールギャップを制御する。
【００４４】
本発明法で製造したコイルから鋼板の長手方向および板幅方向で試料を採取し、酸化膜厚を評価した。全５コイルの長手方向３点、板幅方向３点の計４５点の試料を採取し、その表裏面について調査した。従来法では、絞りロールのロールギャップは、予め押し付け圧を変化させて製造した製品の酸化膜厚を求めておき、所定の酸化膜厚が得られた押し付け圧となるように調整し、製造したコイルについて本発明法と同様の調査を行った。その結果、従来法では、目標範囲を外れるものが１３．３％発生したが、本発明法では目標範囲を外れるものは発生しなかった。
【実施例２】
【００４５】
実施例１では、鋼板走行速度と処理液の水分量の関係、絞りロール５の圧下力と幅方向の処理液膜量の均一性の関係について予めその関係を求めておいたが、これに限定されるものではなく、処理液膜量を変化させる因子については、それぞれの因子と処理液膜量の関係を求めておけばよい。
【００４６】
例えば、鋼板の幅が変化すると絞りロールの押し付け線圧が変化するために、処理液膜量が変化する。また、鋼板走行速度は、絞りロールからの処理液持ち出し量を変えることが考えられる。
【００４７】
図７は、図６に示した処理ラインにおいて予め求めた鋼板幅と処理液量の関係を示す。図７において、横軸（鋼板幅比）は、設備能力の最大鋼板幅に対する処理される鋼板幅の比率（％）である。鋼板幅比１００％は設備能力の最大鋼板幅に対応する。図７より、鋼板幅比が７５％を超えると処理液膜量が増加していくことから、鋼板幅比が７５％を超える鋼板では絞りロールの押し付け圧力を増加させることで処理液膜量が増加するのを防止できる。
【００４８】
また、鋼板走行速度に比例して処理液膜量が増加することがわかった。従って、この場合は、鋼板速度に比例して絞りロール押し付け圧力を増減させればよいことになる。例えば鋼板走行速度を増加する場合は、絞りロール押し付け圧力を増加させる。
【００４９】
以上の関係を予め求めておけば、処理される鋼板幅、鋼板走行速度が変わっても、前記で求めた関係を用いて、処理される鋼板幅、鋼板走行速度に応じて、処理液膜量を目標液膜量にするのに適した絞りロールの押し付け圧力の設定値を決定でき、この設定値を用いて処理をすることで、鋼板表面に形成される酸化膜厚の目標酸化膜厚に対するばらつきを低減することが可能になる。
【００５０】
以上の関係を用いて処理を行いて一ヶ月間に製造されたコイルから、各コイル毎に試料を切り出して酸化膜厚を測定したところ、従来法では目標酸化膜厚に対するばらつきが±３０％以内であったものを本発明法では±１０％以内に低減することができた。
【００５１】
なお、処理液膜量を変化させる因子として、鋼板走行速度、鋼板幅について説明したが、これに限定されるものではなく、必要に応じて、例えば、鋼板厚、鋼板粗度、鋼板温度などの因子と処理液膜量の関係を求めておけばよい。
【産業上の利用可能性】
【００５２】
本発明は、連続走行する被処理物に水溶性処理液を塗布し、被処理物と水溶性処理液との化学反応により、被処理物表面に皮膜を生成させる表面処理物の製造方法として利用することができる。
【図面の簡単な説明】
【００５３】
【図１】処理液量測定実験を説明する模式図である。
【図２】ロールギャップと赤外水分計の水分計測値の関係を示す図である。
【図３】処理溶液の膜厚と水分計の水分計測値の関係を示す図である。
【図４】水分計で計測された水分量と酸化膜厚の関係を示す図である。
【図５】絞りロール出側の処理液の水分量、反応時間及び生成した酸化膜厚の関係を示す図である。
【図６】本実施例に使用した処理ラインの要部を示す概略図である。
【図７】本実施例に使用した処理ラインにおける板幅と処理液膜量の関係を示す図である。
【符号の説明】
【００５４】
１    赤外水分計
２    演算装置
３    ロールギャップ制御装置
４    処理液
５    絞りロール
６    合金化溶融亜鉛めっき鋼板
７    処理液槽
８    洗浄溶液（洗浄水）
９    洗浄槽
１０    乾燥装置
【図１】
2006255687.tif 000003
【図２】
2006255687.tif 000004
【図３】
2006255687.tif 000005
【図４】
2006255687.tif 000006
【図５】
2006255687.tif 000007
【図６】
2006255687.tif 000008
【図７】
2006255687.tif 000009